Patent RU-2764580-C1 (RU)
Inventor: HORIKOSHI TAKAHIRO
IPC: C08L23/00
Filed: 2019-02-07
Granted: 2022-01-18
Abstract: Группа изобретений относится к  зародышеобразователю в форме частиц, полимерной композиции для изделий, формованному изделию и способу его получения. Зародышеобразователь в форме частиц для термопластичной смолы содержит соединение, представленное общей формулой (1): 
       , 
     где в общей формуле (1) R 1 -R 4  каждый независимо представляет собой трет-бутильную группу, R 5  представляет собой атом водорода или алкильную группу, имеющую от 1 до 4 атомов углерода, m равно 1, M 1  представляет собой Na. При этом при сухом измерении распределения диаметра частиц зародышеобразователя в форме частиц с использованием измерения распределения частиц по размерам методом лазерной дифракции, максимальный диаметр частиц зародышеобразователя в форме частиц представляет собой D max  и степень дисперсности частиц зародышеобразователя в форме частиц, измеренная в соответствии со следующей процедурой, представляет собой D p . При  этом D max  удовлетворяет выражению (A) и D p  удовлетворяет выражению (B): 87,2 мкм ≤ D max  ≤ 198,2 мкм (выражение (A)), 13% ≤ D p  ≤ 26,2% (выражение (B)). Процедура для измерения D p  проведена в соответствии со следующим: в качестве образца готовят около 5 г зародышеобразователя в форме частиц, образец помещают в цилиндр, и цилиндр устанавливают так, что высота дна составляет 60 см, и образец опускают в направлении сверху вниз в цилиндр, затем измеряют количество образца, оставшегося на предметном стекле, установленном в точке падения, используя количество входящего образца и количество образца, оставшегося на предметном стекле, измеряют степень дисперсности (%) на основе следующего выражения: степень дисперсности (%) = [(входящее количество пробы (г) - количество пробы, оставшееся на предметном стекле (г)) / входящее количество пробы (г)] × 100; либо, в другом варианте осуществления изобретения, зародышеобразователь в форме частиц для термопластичной смолы содержит соединение, представленное также общей формулой (1), где аспектное отношение частиц зародышеобразователя в форме частиц равно или больше 3,0 и равно или меньше 4,5, и причем при сухом измерении распределения диаметра частиц зародышеобразователя в форме частиц с использованием измерения распределения частиц по размерам методом лазерной дифракции, максимальный диаметр частиц зародышеобразователя в форме частиц представляет собой D max  и средний по объему диаметр частиц представляет собой MV, D max  удовлетворяет выражению (А), и MV удовлетворяет выражению (С), в указанных интервалах: 87,2 мкм ≤ D max  ≤ 198,2 мкм (выражение (A)), 9,2 мкм ≤ MV ≤ 34,5 мкм (выражение (C)). Описаны также полимерная композиция для получения формованного изделия, формованное изделие, полученное с помощью композиции, и способ получения формованного изделия посредством формования. Технический результат – улучшенные характеристики работоспособности частиц зародышеобразователя, такие как технологичность в различных средах использования, таких как транспортировка, замешивание и хранение, в частности снижение индекса взрывоопасности, но и в процессе производства смеси продукта, с возможностью использования частиц зародышеобразователя для повышения прозрачности кристаллического полимера. 5 н. и 4 з.п. ф-лы, 2 табл., 4 пр.